СПОСОБ ОЦЕНКИ КОЛИЧЕСТВА СВОБОДНЫХ УГЛЕВОДОРОДОВ В ОБРАЗЦЕ ОСАДОЧНОЙ ПОРОДЫ

отличающийся тем, что
1. Способ определения параметра, характеризующего количество углеводородных соединений, присутствующих в свободной форме в осадочной породе,  на первом образце, характеризующем указанную породу, и на втором образце, характеризующем общий состав органических веществ, выделенных из указанной породы, осуществляют по меньшей мере следующие стадии для каждого из указанных образцов:
2
A. нагревают указанный образец в соответствии с первым циклом нагревания в инертной атмосфере и в непрерывном режиме измеряют характерное количество указанных углеводородных соединений, выделяющихся в течение по меньшей мере части указанного первого цикла нагревания, характерное количество CO и характерное количество CO, выделяющихся в течение указанного первого цикла нагревания;
2
B. нагревают остаток указанного образца, полученный после указанного первого цикла нагревания, в соответствии со вторым циклом нагревания в окислительной атмосфере, и измеряют характерное количество CO и характерное количество CO, в течение указанного второго цикла нагревания;
и тем, что
определяют указанный параметр, характеризующий указанное количество углеводородных соединений, присутствующих в свободной форме в указанной породе, исходя из по меньшей мере указанных измерений, проведенных на указанных первом и втором образцах.
2. Способ по п. 1, в котором после стадий A и B, реализованных по меньшей мере на указанном первом и указанном втором образце, определяют:
2
i. для каждого из указанных образцов, общее содержание органического углерода, исходя из указанных измерений указанного количества CO и CO, проведенных в течение указанного первого и второго циклов нагревания;
ii. параметр, характеризующий количество углеводородных соединений, присутствующих в указанном первом образце как в свободной, так и в связанной форме, исходя из по меньшей мере указанного измерения указанного характерного количества указанных углеводородных соединений, выделенных во время указанной части указанного первого цикла нагревания, реализованного на указанном первом образце, и из указанного содержания общего органического углерода, определенного для указанного первого образца;
iii. параметр, характеризующий количество углеводородных соединений, присутствующих в указанном втором образце в связанной форме, исходя из по меньшей мере указанного измерения указанного характерного количества указанных углеводородных соединений, выделенных во время указанной части указанного первого цикла нагревания, реализованного на указанном втором образце, и из указанного общего содержания органического углерода, определенного для указанного второго образца;
и определяют указанный параметр, характеризующий указанное количество углеводородных соединений, присутствующих в свободной форме в указанной породе, исходя из разницы между указанным параметром, характеризующим указанное количество углеводородных соединений, присутствующих в указанном первом образце как в свободной, так и в связанной форме, и по меньшей мере указанным параметром, характеризующим указанное количество углеводородных соединений, присутствующих в указанном втором образце в связанной форме.
3. Способ по одному из предыдущих пунктов, в котором указанный второй цикл нагревания в окислительной атмосфере, проводимый на указанных остатках указанных первого и второго образцов, включает по меньшей мере следующую стадию: начиная с температуры в интервале 200°C-400°C, повышают температуру указанного остатка в соответствии с градиентом температуры, составляющим от 20 до 40 °C/мин, до температуры в интервале от 750°C до 950°C.
4. Способ по одному из пп. 2 и 3, в котором определяют указанный параметр, характеризующий указанное количество углеводородных соединений, присутствующих в указанном первом образце как в свободной, так и связанной форме, по формуле типа
,
где  соответствует по меньшей мере части площади под кривой измерения указанного количества углеводородных соединений, выделенных указанным первым образцом,  означает начальную массу указанного первого образца, и  означает указанное содержание общего органического углерода, определенное для указанного первого образца.
5. Способ по одному из пп. 2-4, в котором определяют указанный параметр, характеризующий указанное количество углеводородных соединений, присутствующих в указанном втором образце в связанной форме, по формуле типа:
,
где  соответствует по меньшей мере части площади под кривой измерения указанного количества углеводородных соединений, выделенных указанным вторым образцом,  означает начальную массу указанного второго образца, и  означает указанное содержание общего органического углерода, определенное для указанного второго образца.
6. Способ по одному из предыдущих пунктов, в котором указанный первый цикл нагревания в инертной атмосфере, применяемый к образцу, выбранному из указанного первого образца и указанного второго образца, включает по меньшей мере следующие стадии:
a) начиная с первого значения температуры (T1), составляющего от 50°C до 120°C, повышают температуру указанного образца в соответствии с первым градиентом температуры, составляющим от 1°C/мин до 50°C/мин, до второго значения температуры (T2), составляющего от 180°C до 220°C, и выдерживают указанный образец при указанном втором значении температуры (T2) в течение первого заданного периода времени;
b) начиная с указанного второго значения температуры (T2), повышают температуру указанного образца в соответствии со вторым градиентом температуры, составляющим от 1°C/мин до 50°C/мин, до третьего значения температуры (T3), составляющего от 330°C до 370°C, и выдерживают указанный образец при указанном третьем значении температуры (T3) в течение второго заданного периода времени;
c) начиная с указанного третьего значения температуры (T3), повышают температуру указанного образца в соответствии с третьим градиентом температуры, составляющим от 1°C/мин до 50°C/мин, до четвертого значения температуры (T4), составляющего от 630°C до 670°C.
7. Способ по п. 6, в котором в начале стадии a) указанный образец поддерживают при указанной первой температуре T1 в течение периода времени от 2 до 6 минут.
8. Способ по одному из пп. 6 и 7, в котором указанные первый и второй период времени составляют от 2 до 4 минут.
9. Способ по одному из пп. 6-8, в котором указанный параметр, характеризующий указанное количество углеводородных соединений, присутствующих в свободной форме в указанном первом образце, определяется по формуле типа:
,
Shx
где  выбрано из {Sh0, Sh1, Sh0+Sh1}, и где ,  и  означают, соответственно, площадь под кривой измерения указанного количества углеводородных соединений, выделенных указанным первым образцом в интервале между указанными первой и второй температурами, указанными второй и третьей температурами и указанными первой и третьей температурами.
10. Способ по п. 9, в котором указанный параметр, характеризующий указанное количество углеводородных соединений, присутствующих в связанной форме в указанном втором образце, определяется по формуле типа:
,
Shx
{Sh0, Sh1, Sh0+Sh1}
где  выбрано из , и где ,  и  означают, соответственно, площадь под кривой измерения указанного количества углеводородных соединений, выделенных указанным вторым образцом в интервале между указанными первой и второй температурами, указанными второй и третьей температурами и указанными первой и третьей температурами.
11. Способ по п. 10, в котором указанный параметр, характеризующий указанное количество углеводородных соединений, присутствующих в свободной форме в указанной породе, определяют по формуле типа:
,
Shx
Sh
Sh
Sh
Sh
где  выбрано из {0, 1, 0+1}.
12. Способ по п. 11, в котором определяют также параметр, характеризующий долю указанного количества углеводородных соединений, присутствующих в свободной форме, от указанного количества углеводородных соединений, присутствующих в связанной форме в указанной породе, по формуле типа:
,
Shx
Sh
Sh
Sh
Sh
где  выбрано из {0, 1, 0+1}.